(57)【要約】      （修正有）【課題】鉄粉末が本来有する高い飽和磁束密度を維持しながら、２．５〜８質量％Ｓｉ-残Ｆｅ合金が有する高透磁率、低保磁力、低鉄損失の特性を併せ持つことができるようにした複合軟磁性材料とその製造方法の提供。【解決手段】絶縁処理された鉄粉末と２．５〜８質量％Ｓｉ-残Ｆｅ合金粉末とバインダーが混合圧密され、焼成されてなり、前記鉄粉末と２．５〜８質量％Ｓｉ-残Ｆｅ合金粉末が圧密された主相と、該主相の周囲に形成されたバインダーを主体とする粒界相とが具備されてなり、前記主相に占める２．５〜８質量％Ｓｉ-残Ｆｅ合金の割合が１０質量％以上、４４質量％未満であり、磁場１０ｋＡ／ｍ時の飽和磁束密度１．１Ｔ以上、保磁力２２０Ａ／ｍ以下、鉄損（０.１Ｔ、１０ｋＨｚ時）２０Ｗ／ｋｇ以下である。【選択図】図４
2010185126.tif 000002
【特許請求の範囲】
【請求項１】
絶縁処理された鉄粉末と２．５〜８質量％Ｓｉ−残Ｆｅ合金粉末とバインダーが混合圧密され、焼成されてなり、前記鉄粉末と２．５〜８質量％Ｓｉ−残Ｆｅ合金粉末が圧密され焼成された主相と、該主相の周囲に生成されたバインダーを主体とする粒界相とが具備されてなり、前記主相に占める２．５〜８質量％Ｓｉ−残Ｆｅ合金の割合が１０質量％以上、４４質量％未満であり、磁場１０ｋＡ／ｍ時の飽和磁束密度１．１Ｔ以上、保磁力２２０Ａ／ｍ以下、鉄損（０.１Ｔ、１０ｋＨｚ時）２０Ｗ／ｋｇ以下であることを特徴とする複合軟磁性材料。
【請求項２】
前記絶縁処理された鉄粉末を圧密し焼成してなる鉄主相の平均粒径が２０〜５０μｍ、２〜８質量％Ｓｉ−残Ｆｅ合金粉末を圧密し焼成してなる２．５〜８質量％Ｓｉ−残Ｆｅ合金主相の平均粒径が５０〜１２０μｍであることを特徴とする請求項１に記載の複合軟磁性材料。
【請求項３】
絶縁処理された鉄粉末が、Ｍｇ含有酸化物皮膜を具備してなる純鉄粉末であることを特徴とする請求項１または２に記載の複合軟磁性材料。
【請求項４】
絶縁処理された鉄粉末と２．５〜８質量％Ｓｉ−残Ｆｅ合金粉末とバインダーを少なくとも混合圧密し、焼成することにより、前記鉄粉末と２．５〜８質量％Ｓｉ−残Ｆｅ合金粉末を圧密し焼成してなる主相と、該主相の周囲に生成されたバインダーを主体とする粒界相とを具備した複合軟磁性材料を製造するにあたり、
絶縁処理された鉄粉末に対し、２．５〜８質量％Ｓｉ−残Ｆｅ合金粉末の添加割合を１０質量％以上、４４質量％未満としてこれら粉末を混合圧密し、焼成することにより、磁場１０ｋＡ／ｍ時の飽和磁束密度１．１Ｔ以上、保磁力２２０Ａ／ｍ以下、鉄損（０.１Ｔ、１０ｋＨｚ時）２０Ｗ／ｋｇ以下の複合軟磁性材料を得ることを特徴とする複合軟磁性材料の製造方法。
【請求項５】
平均粒径２０〜５０μｍの絶縁処理された鉄粉末を用い、平均粒径５０〜１２０μｍの２．５〜８質量％Ｓｉ−残Ｆｅ合金粉末を用いることを特徴とする請求項４に記載の複合軟磁性材料の製造方法。
【請求項６】
絶縁処理された鉄粉末として、Ｍｇ含有酸化物皮膜により絶縁処理された純鉄粉末を用いることを特徴とする請求項４または５に記載の複合軟磁性材料。
【発明の詳細な説明】
【技術分野】
【０００１】
本発明は、絶縁処理された鉄粉末と２．５〜８質量％Ｓｉ−残Ｆｅ合金粉末をバインダーとともに混合圧密し、焼成してなる複合軟磁性材料とその製造方法に関する。
【背景技術】
【０００２】
インバーターやトランスのコア、チョークコイルなどの電子機器用電磁気部品は、電子機器の小型化、高性能化に伴い、より厳しい材料特性が求められるようになってきている。このような部品に用いられる軟磁性材料として、従来、Ｆｅ-Ｓｉ系合金やケイ素鋼などの金属磁性材料、フェライトなどの酸化物磁性材料が使用されてきた。しかし、Ｆｅ-Ｓｉ合金の金属磁性材料は、粉末とした場合の硬度が高く、粉末成形により高密度化することが難しい問題がある。
例えば、粉末成形による高密度複合軟磁性材料の製造では、先ず、絶縁皮膜を有する金属軟磁性粉末と、必要に応じて添加される潤滑剤粉末とバインダーからなる原料粉末を金型のキャビティに充填した後、加圧成形することによって目的の形状の圧粉体を作製し、その後、圧粉体を焼成することによって複合軟磁性材料が製造されている。
【０００３】
従って、成形に用いる粉末自体の硬度が高い場合、圧粉体として高い圧密度を得ることが困難となり易い問題がある。例えば、２．５〜８質量％Ｓｉ-残Ｆｅ合金は室温で加工する場合、塑性変形が極めて少なく、粉砕による微粉末化は可能であるが、板状には成形困難なものである。従って、磁心などの磁気部品に成形しようとして、粉末状体で成形しても、ほとんど塑性変形しないから、２．５〜８質量％Ｓｉ-残Ｆｅ合金粉末は添加した結合剤で単純に結びついている状態となっているのみであり、２．５〜８質量％Ｓｉ-残Ｆｅ合金粉末自体の透磁率は高くとも、圧粉磁心とした場合に高い透磁率を得ることができない問題がある。
そこで従来、酸化物磁性材料と金属磁性材料を混合し、複合化して、高性能化しようとする試みがなされている。
例えば、パーマロイなどの金属磁性粉末をフェライトなどの酸化物磁性材料で被覆し、その後に成形して熱処理する方法が知られている。（特許文献１参照）
また、アスペクト比を規定したＦｅ-Ｓｉ系合金粉末と扁平状Ｆｅ粉末混合し、圧密後に焼成処理してなる複合磁性材料が知られている。（特許文献２参照）
【先行技術文献】
【特許文献】
【０００４】
【特許文献１】特開昭５６−３８４０２号公報
【特許文献２】特開平６−２３６８０８号公報
【発明の概要】
【発明が解決しようとする課題】
【０００５】
前記パーマロイなどの金属磁性粉末をフェライトなどの酸化物磁性材料で被覆して製造される軟磁性複合材料は、熱処理するとそれらの界面で金属とフェライトが反応し易いので、磁気特性が劣化するという問題を有していた。
また、Ｆｅ−Ｓｉ系合金粉末と他の軟磁性金属粉末を混合する方法にあっては、Ｆｅ−Ｓｉ系合金粉末が非常に硬いために、圧縮性の良好な軟磁性金属粉末を混合したとしても、２０ｔｏｎ／ｃｍ２程度の高圧成形技術が必要となり、ダストコアなど、円筒形のような単純な形状の製品しか得られないという問題を有していた。
【０００６】
本発明は、このような従来の事情に鑑みて提案されたものであり、その目的は、２．５〜８質量％Ｓｉ-残Ｆｅ合金粉末に対して混合する鉄粉末の選定と、それらの添加量の範囲、それぞれの粒径範囲を好適に選択し、バインダーの条件等も加味して最適な配合とすることにより、鉄粉末が本来有する高い飽和磁束密度を維持しながら、２．５〜８質量％Ｓｉ-残Ｆｅ合金粉末が本来有する高透磁率、低保磁力、低鉄損失の特性を併せ持つことができるようにした複合軟磁性材料とその製造方法の提供を目的とする。
【課題を解決するための手段】
【０００７】
上記目的を達成するために、本発明に係る複合軟磁性材料は、絶縁処理された鉄粉末と２．５〜８質量％Ｓｉ-残Ｆｅ合金粉末とバインダーが混合圧密され、焼成されてなり、前記鉄粉末と２．５〜８質量％Ｓｉ-残Ｆｅ合金粉末が圧密され焼成された主相と、該主相の周囲に生成されたバインダーを主体とする粒界相とが具備されてなり、前記主相に占める２．５〜８質量％Ｓｉ-残Ｆｅ合金の割合が１０質量％以上、４４質量％未満であり、磁場１０ｋＡ／ｍ時の飽和磁束密度１．１Ｔ以上、保磁力２２０Ａ／ｍ以下、鉄損（０.１Ｔ、１０ｋＨｚ時）２０Ｗ／ｋｇ以下であることを特徴とする。
本発明に係る複合軟磁性材料において、前記鉄粉末を圧密し焼成してなる鉄主相の平均粒径を２０〜５０μｍ、２．５〜８質量％Ｓｉ-残Ｆｅ合金粉末を圧密し焼成してなる合金主相の平均粒径を５０〜１２０μｍとすることができる。
本発明に係る複合軟磁性材料において、絶縁処理された鉄粉末として、Ｍｇ含有酸化物皮膜を具備してなる純鉄粉末を用いることができる。
【０００８】
本発明に係る複合軟磁性材料の製造方法は、絶縁処理された鉄粉末と２．５〜８質量％Ｓｉ-残Ｆｅ合金粉末とバインダーを少なくとも混合圧密し、焼成することにより、前記鉄粉末と２．５〜８質量％Ｓｉ−残Ｆｅ合金粉末を圧密してなる主相と、該主相の周囲に形成されたバインダーを主体とする粒界相とを具備した複合軟磁性材料を製造するにあたり、絶縁処理された鉄粉末に対し、２．５〜８質量％Ｓｉ-残Ｆｅ合金粉末の添加割合を１０質量％以上、４５質量％未満としてこれら粉末を混合圧密し、焼成することにより、磁場１０ｋＡ／ｍ時の飽和磁束密度１．１Ｔ以上、保磁力２２０Ａ／ｍ以下、鉄損（０.１Ｔ、１０ｋＨｚ時）２０Ｗ／ｋｇ以下の複合軟磁性材料を得ることを特徴とする。
本発明に係る複合軟磁性材料の製造方法は、平均粒径２０〜５０μｍの絶縁処理された鉄粉末を用い、平均粒径５０〜１２０μｍの２．５〜８質量％Ｓｉ-残Ｆｅ合金粉末を用いることを特徴とする。
本発明に係る複合軟磁性材料の製造方法は、絶縁処理された鉄粉末として、Ｍｇ含有酸化物皮膜により絶縁処理された純鉄粉末を用いることを特徴とする。
【発明の効果】
【０００９】
本発明の複合軟磁性材料であるならば、絶縁処理した鉄粉末が有する高い飽和磁束密度を維持しながら、適量混合した２．５〜８質量％Ｓｉ-残Ｆｅ合金粉末が有する低鉄損と低い保磁力と少ない渦電流損失を有効に得ることが可能となる。更に、本発明の複合軟磁性材料であるならば、従来の２．５〜８質量％Ｓｉ-残Ｆｅ合金粉末の成形に必要としていた高い成形力を要することなく一般的な粉末成形に必要な程度の圧力で圧密成形が可能で上述の特性を発揮できる複合軟磁性材料を提供することができる。
また、本発明において、絶縁処理した鉄粉末として、Ｍｇ含有酸化物皮膜により絶縁処理された純鉄粉末を用いるならば、高い飽和磁束密度と低鉄損と低い保磁力と少ない渦電流損失を確実に得ることが可能となる。
【図面の簡単な説明】
【００１０】
【図１】図１は、本発明に係る複合軟磁性材料の実施例において酸化物被覆純鉄粉末に配合する２．５〜８質量％Ｓｉ−残Ｆｅ合金粉末の組成限定理由を示すもので、Ｆｅ−Ｓｉ合金Ｓｉ量と鉄損の関係を示す図である。
【図２】図２は、本発明に係る複合軟磁性材料の実施例において酸化物被覆純鉄粉末に対する２．５〜８質量％Ｓｉ−残Ｆｅ合金粉末の配合比と飽和磁束密度の関係を示す図である。
【図３】図３は、本発明に係る複合軟磁性材料の実施例において、飽和磁束密度と損失の関係を示す図である。
【図４】図４は、本発明に係る複合軟磁性材料の実施例において酸化物被覆純鉄粉末に対する２．５〜８質量％Ｓｉ−残Ｆｅ合金粉末の配合比と損失との関係を示す図である。
【発明を実施するための形態】
【００１１】
以下、本発明を適用した複合軟磁性材料とその製造方法について詳細に説明する。
本発明を用いて複合軟磁性材料を製造するには、例えばプレス成型機などの圧密装置を用い、複合軟磁性材料の原料粉末として例えばＭｇＯ系絶縁皮膜付き純鉄粉末と、２．５〜８質量％Ｓｉ-残Ｆｅ合金粉末に、バインダーと必要に応じて潤滑剤を添加し混合した混合粉末を圧密装置の金型のキャビティに充填した後に、加圧成形することによって所定形状の圧粉体を得ることができる。その後、得られた圧粉体を所定の温度範囲で焼成することにより目的の形状の複合軟磁性材料を得ることができる。
【００１２】
本発明において用いる絶縁処理済みの純鉄粉末とは、例えば、（Ｍｇ,Ｆｅ）Ｏを含むＭｇ−Ｆｅ−Ｏ三元系酸化物堆積膜が純鉄粒子の表面に被覆形成されたＭｇ含有酸化物被覆純鉄粉末、リン酸塩被覆純鉄粉末、またはシリカのゾルゲル溶液（シリケート）もしくはアルミナのゾルゲル溶液などの湿式溶液を添加し混合して純鉄粉末表面に被覆したのち乾燥して焼成した酸化ケイ素もしくは酸化アルミニウム被覆純鉄粉末などを用いることができるが、これらに限るものではなく、絶縁被覆層で純鉄粉末を被覆した構造の絶縁処理済み純鉄粉末を広く適用することができる。
【００１３】
前記Ｍｇ−Ｆｅ−Ｏ三元系酸化物堆積膜を被覆したＭｇ含有酸化物被覆純鉄粉末とは例えば以下の（Ａ）〜（Ｄ）の製造方法にて得られる粉末である。
（Ａ）純鉄粉末に酸化雰囲気中で室温〜５００℃に保持する酸化処理を施した後、この粉末にＭｇ粉末を添加し混合して得られた混合粉末を温度：１５０〜１１００℃、圧力：１×１０−１２〜１×１０−１ＭＰａの不活性ガス雰囲気または真空雰囲気中で加熱し、さらに必要に応じて酸化雰囲気中、温度：５０〜４００℃で加熱すると、純鉄粉末表面にＭｇを含む酸化絶縁被膜を有するＭｇ含有酸化物被覆純鉄粒子が得られる。
（Ｂ）純鉄粉末に前述の酸化処理を施した後、一酸化ケイ素粉末を添加し混合した後または混合しながら真空雰囲気中、温度：６００〜１２００℃保持の条件で加熱し、さらにＭｇ粉末を添加し混合した後または混合しながら真空雰囲気中、温度：４００〜８００℃保持の条件で加熱すると、純鉄粉末の表面にＭｇ−Ｓｉ含有酸化膜が形成されたＭｇ−Ｓｉ含有酸化物被膜純鉄粉末が得られる。
【００１４】
（Ｃ）純鉄粉末に前述の酸化処理を施した後、一酸化ケイ素粉末およびＭｇ粉末を同時に添加し混合した後、または、混合しながら真空雰囲気中、温度：４００〜１２００℃保持の条件で加熱すると、純鉄粉末の表面にＭｇ−Ｓｉ含有酸化物膜が形成されたＭｇ−Ｓｉ含有酸化物被膜軟磁性粉末が得られる。
（Ｄ）純鉄粉末に前述の酸化処理を施した後、Ｍｇ粉末を添加し混合した後または混合しながら真空雰囲気中、温度：４００〜８００℃保持の条件で加熱すると純鉄粉末の表面にＭｇ含有酸化膜が形成されたＭｇ含有酸化物被覆純鉄粉末が得られる。
この粉末にさらに一酸化ケイ素粉末を添加し混合した後または混合しながら真空雰囲気中、温度：６００〜１２００℃保持の条件で加熱すると、純鉄粉末の表面にＭｇ−Ｓｉ含有酸化物膜が形成されたＭｇ−Ｓｉ含有酸化物被覆軟磁性粉末が得られる。
前記一酸化ケイ素粉末の添加量は０．０１〜１質量％の範囲内にすることができ、前記Ｍｇ粉末の添加量を０．０５〜１質量％の範囲内にすることができる。前記真空雰囲気は圧力：１×１０−１２〜１×１０−１ＭＰａの真空雰囲気とすることができる。
【００１５】
これらの製造方法により得られたＭｇ含有酸化物被覆純鉄粒子は、（Ｍｇ,Ｆｅ）Ｏを含むＭｇ−Ｆｅ−Ｏ三元系酸化物堆積膜の被覆密着性が格段に優れたものとなり、この粒子をプレス成形して圧粉体を作製しても絶縁被膜が破壊し剥離することが少ない。
前述の酸化物被覆純鉄粉末は平均粒径：２０〜５０μｍの範囲内にある粉末を使用することが好ましい。その理由は、平均粒径が小さすぎると、粉末の圧縮性が低下し、飽和磁束密度の値が低下するので好ましくなく、一方、平均粒径が大きすぎると、軟磁性粉末内部の渦電流が増大して高周波における透磁率が低下するおそれを生じやすいことによるものである。
【００１６】
前記酸化物被覆純鉄粉末に加え、２．５〜８質量％Ｓｉ-残Ｆｅ合金粉末を用意する。
組成限定理由は２．５質量％以下Ｓｉ合金では鉄損が十分低下せず、また８質量％以上Ｓｉ合金だと磁束密度の低下が大きくなるため、この範囲とした。
この２．５〜８質量％Ｓｉ-残Ｆｅ合金粉末として５０〜１２０μｍの粒径範囲の粉末を用いることができる。
これらの粉末を用意したならば、酸化物被覆純鉄粉末と２．５〜８質量％Ｓｉ-残Ｆｅ合金粉末にそれぞれバインダー材としてのシリコーンレジンなどのＳｉを含むバインダー材を個々に混合し、それぞれの粉末をシリコーン樹脂被覆粉末とする。
酸化物被覆純鉄粉末にバインダー材を被覆するには、０．０１〜１質量％程度のバインダー材を添加して攪拌混合被覆した後、１５０〜２５０℃の範囲、より好ましくは２００〜２５０℃の範囲に加熱して焼付け被覆することができる。２．５〜８質量％Ｓｉ-残Ｆｅ合金粉末にバインダー材を被覆するには、０．０５〜３質量％程度のバインダー材を添加して攪拌混合被覆した後、８０〜２５０℃の範囲、より好ましくは１００〜２００℃の範囲に加熱して焼付け被覆することができる。
【００１７】
酸化物被覆純鉄粉末にバインダー材を被覆して焼き付ける場合、焼付け温度として、５０〜２５０℃の範囲を選択できるが、この範囲を外れると１５０℃以下では成形時にバインダー材が剥離し、酸化物絶縁被覆を損傷することが原因と思われる比抵抗の低下が見られ、また、２５０℃を越えるとバインダー材が硬くなり、成形時の充填密度に低下が見られるので望ましくない。また、この範囲内であっても、より高い密度と比抵抗を得るために、２００〜２５０℃の範囲の焼付け温度がより好ましい。
２．５〜８質量％Ｓｉ-残Ｆｅ合金粉末にバインダー材を被覆して焼き付ける場合、焼付け温度として、１５０〜２５０℃の範囲を選択できるが、この範囲を外れると８０℃以下であると成形時に密度の低下やばらつきが見られること、２５０℃を超える温度では比抵抗の低下が見られるので望ましくない。また、この範囲内であっても、より高い密度と比抵抗を得るために、１００〜２００℃の範囲の焼付け温度がより好ましい。
【００１８】
これらのバインダー材を被覆した酸化物被覆純鉄粉末に対し、バインダー材を被覆した２．５〜８質量％Ｓｉ-残Ｆｅ合金粉末を１０〜４４質量％の割合で混合し、圧密装置の金型に収容して金型温度８０〜１５０℃にて８〜１０ｔｏｎ／ｃｍ２程度の成形圧力で目的の形状に温間成形して圧密体とする。
ここで用いる８〜１０ｔｏｎ／ｃｍ２程度の成形圧力は、２．５〜８質量％Ｓｉ-残Ｆｅ合金粉末の圧密に使用する従来の２０ｔｏｎ／ｃｍ２程度の成形圧力よりも格段に低く、一般的な粉末成形法に利用する圧密力と同等レベルなので、一般的な成形圧力であっても２．５〜８質量％Ｓｉ-残Ｆｅ合金粉末を利用して本発明に係る優れた複合軟磁性材料の製造に利用できる。
【００１９】
その後、この圧密体を５００℃〜８００℃の温度で１時間程度、真空雰囲気あるいは不活性ガス雰囲気（Ａｒ、Ｎ2）中、または、非酸化雰囲気（Ｈ２雰囲気）において焼成して目的の複合軟磁性材料を得ることができる。
前述の圧密処理と焼成処理によって絶縁処理を施した純鉄粉末は圧密されて鉄主相となり、２．５〜８質量％Ｓｉ-残Ｆｅ合金粉末は圧密されて２．５〜８質量％Ｓｉ-残Ｆｅ合金主相となり、それらの鉄主相と２．５〜８質量％Ｓｉ-残Ｆｅ合金主相とが構成する主相に対してそれらの粒界に存在するようにバインダー材が焼成された結果として生成する粒界相が存在する組織を呈し、目的の複合軟磁性材料を得ることができる。
【００２０】
以上説明の如く製造された複合軟磁性材料は、高周波域（１０〜２０ｋＨｚ）において低損失であり、鉄損、ヒステリシス損、保磁力が低く、渦電流損失が少なく、比抵抗が高いという優れた軟磁気特性を有する。これは、純鉄粉末を絶縁性、密着性共に優れた前述の（Ｍｇ,Ｆｅ）Ｏを含むＭｇ−Ｆｅ−Ｏ三元系酸化物堆積膜の被膜で覆い、好適な粒径範囲とした純鉄粉末に対し、好適な粒径範囲の適量の２．５〜８質量％Ｓｉ-残Ｆｅ合金粉末を混合し、圧密し、焼成して複合軟磁性材料としているので、圧密体として焼成した状態であっても、純鉄粉末が有する高い飽和磁束密度を維持しながら、２．５〜８質量％Ｓｉ-残Ｆｅ合金が有する高透磁率、低保磁力、低鉄損失の特性を発揮できる複合軟磁性材料を提供できるためである。
なお、純鉄粉末の絶縁処理は前述の（Ｍｇ,Ｆｅ）Ｏを含むＭｇ−Ｆｅ−Ｏ三元系酸化物堆積膜の被膜に限るものではなく、リン酸塩被覆純鉄粉末など、他の絶縁処理を施した被膜であっても同様の複合軟磁性材料を得ることができるのは勿論である。
【００２１】
前記の如く純鉄粉末と２．５〜８質量％Ｓｉ-残Ｆｅ合金粉末を混合して圧密焼成してなる複合軟磁性材料は、２．５〜８質量％Ｓｉ-残Ｆｅ合金に比べて軟質の純鉄粉末を適切な配合比で混合し、圧密し、焼成してなるので、８〜１０ｔｏｎ／ｃｍ２程度の成形圧力で充分な磁気特性を発揮する複合軟磁性材料とすることができる。
次に、絶縁処理を施した純鉄粉末に対し、２．５〜８質量％Ｓｉ-残Ｆｅ合金粉末の添加割合を１０質量％以上、４４質量％未満の範囲としたことにより、２．５〜８質量％Ｓｉ-残Ｆｅ合金粉末が本来有する高周波域（１０〜２０ｋＨｚ）において低損失であり、鉄損、ヒステリシス損、保磁力が低く、渦電流損失が少なく、比抵抗が高いという優れた軟磁気特性を得ることができる。２．５〜８質量％Ｓｉ-残Ｆｅ合金粉末の添加割合が前述の範囲を下回るとこれらの特性を有効に発揮することができなくなる。また、２．５〜８質量％Ｓｉ-残Ｆｅ合金粉末の添加割合が多すぎると純鉄粉末の量が少なくなるので、高い飽和磁束密度を得難くなるとともに、成形時に必要な圧力が高くなり、前述の範囲の成形圧力では良好な密度が得難くなる。
【００２２】
本発明により得られる複合軟磁性材料を用いて構成される電磁気回路部品として、例えば、磁心、電動機コア、発電機コア、ソレノイドコア、イグニッションコア、リアクトルコア、トランスコア、チョークコイルコアまたは磁気センサコアなどへの利用が可能であり、いずれにおいても優れた特性を発揮し得る電磁気回路部品を提供できる。
そして、これら電磁気回路部品を組み込んだ電気機器には、電動機、発電機、ソレノイド、インジェクタ、電磁駆動弁、インバータ、コンバータ、変圧器、継電器、磁気センサシステム等があり、これら電気機器の高効率高性能化や小型軽量化に寄与するという効果がある。
【実施例】
【００２３】
以下、実施例により本発明の効果をより明らかなものとする。なお、本発明は、以下の実施例に限定されるものではなく、その要旨を変更しない範囲で適宜変更して実施することができる。
【００２４】
Ｍｇ酸化物被覆純鉄粉末として粒径Ｄ５０（＝２０μｍ〜５０μｍ）の粉末と、６．５質量％Ｓｉ−残Ｆｅ合金粉末粒径としてＤ５０（＝５０μｍ〜１２０μｍ）の粉末を用意した。粒径の測定には、ＬＥＥＤ＆ＮＯＲＴＨＲＵＰ社製のＭＩＣＲＯＴＲＡＣ  ＦＲＡを使用した。
Ｍｇ酸化物被覆純鉄粉末は、純鉄粉末に対して大気中２２０℃にて加熱処理を行って表面に酸化膜を形成し、この軟磁性粉末に対して０．３質量％のＭｇ粉末を配合し、この配合粉末を造粒転動攪拌混合装置によって真空中、６５０℃にて１時間転動することにより膜厚３０ｎｍの（Ｍｇ,Ｆｅ）Ｏで示されるＭｇ含有酸化物皮膜を形成した絶縁処理済み純鉄粉末を用いた。
他の絶縁被覆純鉄粉末として、へガネスジャパン製リン酸鉄被覆鉄粉Ｓ１１０ｉを用意し、比較例試料として被覆を施していない純鉄粉末も同等の粒径の粉末を用意した。
【００２５】
これらの粉末にバインダー材としてのシリコーン樹脂を０．５質量％添加混合し、２５０℃にて焼き付け、一方、２.５〜８質量％Ｓｉ−残Ｆｅ合金粉末の代表例として、６．５質量％Ｓｉ−残Ｆｅ合金粉末はシリコーン樹脂を１質量％添加混合し、１５０℃に加熱して焼き付けを行った。引き続いてこれらの各粉末のうち、Ｍｇ酸化物被覆純鉄粉末と６．５質量％Ｓｉ−残Ｆｅ合金粉末をＭｇ酸化物被覆純鉄粉末に対する６．５質量％Ｓｉ−残Ｆｅ合金粉末の割合において、０質量％、１０質量％、２０質量％、３０質量％、４０質量％、５０質量％の割合で混合し分けた試料を各々準備し、これらの各試料を成形温度１５０℃、８ｔｏｎ／ｃｍ２の成形圧力で外形３５ｍｍ、内径２５ｍｍ、高さ５ｍｍのリング形状に圧密し、各試料を作成した。
【００２６】
得られた試料について、６．５質量％Ｓｉ−残Ｆｅ合金粉末の配合比（酸化物被覆純鉄粉末に対する配合比、質量％）を表１に表示するとともに、各試料の密度（ｇ／ｃｍ３）、μｍａｘ、磁場１０ｋＡ／ｍ時の飽和磁束密度（Ｂ１０ｋＡ／ｍ：Ｔ）、保磁力（Ｈｃ：Ａ／ｍ）、鉄損を測定した結果を表１に併せて示す。
【００２７】
【表１】
2010185126.tif 000003
【００２８】
図１は酸化物被覆純鉄粉末の配合に用いるＳｉ−残Ｆｅ合金粉末の組成の限定理由を示す図である。
これら２〜９質量％Ｓｉ-Ｆｅ合金（２質量％Ｓｉ-Ｆｅ合金、２．５質量％Ｓｉ-Ｆｅ合金、３質量％Ｓｉ-Ｆｅ合金、５質量％Ｓｉ-Ｆｅ合金、６．５質量％Ｓｉ-Ｆｅ合金、７質量％Ｓｉ-Ｆｅ合金、８質量％Ｓｉ-Ｆｅ合金、９質量％Ｓｉ-Ｆｅ合金）を酸化物被覆純鉄粉末に対し４０質量％配合した混合粉末から作製した試料の鉄損値は図１に示す結果から、２．５質量％以下Ｓｉ合金では鉄損が十分低下せず、また８質量％以上Ｓｉ合金だと鉄損値は良好だが磁束密度の低下が大きくなるため、２．５質量％Ｓｉ〜８質量％Ｓｉを本発明の範囲とした。
【００２９】
図２は表１に示す酸化物被覆純鉄粉末に対する上記代表例としての６．５質量％Ｓｉ−残Ｆｅ合金粉末の配合比と飽和磁束密度（Ｂ１０ｋ）の関係をプロットした図である。
図２に示す結果から、飽和磁束密度については配合比４５質量％以上になると顕著に低下するので、酸化物被覆純鉄粉末に対する６．５質量％Ｓｉ−残Ｆｅ合金粉末の配合比は磁場１０ｋＡ／ｍ時の飽和磁束密度１．１Ｔ以上とするためには、１０質量％以上、４４質量％未満が好ましく、磁場１０ｋＡ／ｍ時の飽和磁束密度１.１Ｔを得るためには質量１０％以上、４０質量％以下がより好ましい範囲と思われる。
【００３０】
図３は表１に示す磁場１０ｋＡ／ｍ時の磁束密度と鉄損（磁束密度０．１Ｔ、周波数１０ｋＨｚ時）の関係をプロットした図である。
図３に示す結果から、６．５質量％Ｓｉ−残Ｆｅ合金粉末の配合により磁束密度を低下させることなく、鉄損を低減する効果を得られることが判る。
図４は表１に示す酸化物被覆純鉄粉末に対する６．５質量％Ｓｉ−残Ｆｅ合金粉末の配合比と損失との関係をプロットした図である。
図４に示す結果から、配合比１０質量％以上が損失については好ましい範囲と思われる。図４に示す如く６．５質量％Ｓｉ−残Ｆｅ合金粉末の配合比において１０質量％以上において、鉄損（磁束密度０．１Ｔ、周波数１０ｋＨｚ時）２０Ｗ／ｋｇ以下を実現できる。
【００３１】
次に、純鉄粉末にシリコーン樹脂を０．５質量％混合して２５０℃で焼き付けたシリコーン樹脂被覆純鉄粉末に対し、シリコーン樹脂を１質量％混合して２００℃で焼き付けたシリコーン樹脂被覆６．５質量％Ｓｉ−残Ｆｅ合金粉末を３０質量％配合し、これらを混合して成形温度１５０℃、８ｔｏｎ／ｃｍ２の成形圧力で圧密し、その後、５００℃あるいは６５０℃にて焼成して各試料を作成した。各試料の比抵抗の測定値を以下の表２に示す。
【００３２】
【表２】
2010185126.tif 000004
【００３３】
表２に示す結果から、良好な鉄損（数値が小）とし、ヒステリシス損を下げるためには、焼成温度は高い方が好ましく、焼成温度５００℃にて良好な比抵抗が得られるが、より良好な鉄損を得るには、６５０℃の焼成温度が好ましい。
【００３４】
次に、６．５質量％Ｓｉ−残Ｆｅ合金粉末にシリコーン樹脂を１質量％混合して１５０℃で焼き付けたシリコーン樹脂被覆６．５質量％Ｓｉ−残Ｆｅ合金粉末に対し、シリコーン樹脂を０．５質量％混合して１５０℃、２００℃、２５０℃、２７０℃で焼き付けたシリコーン樹脂被覆絶縁鉄粉を６．５質量％Ｓｉ−残Ｆｅ合金粉末の配合比が３０質量％になるように配合し、これらを成形温度１５０℃、８ｔｏｎ／ｃｍ２の成形圧力で圧密し、その後、６５０℃にて焼成して各試料を作成した。各試料の密度、比抵抗および鉄損の測定値を以下の表３に示す。
【００３５】
【表３】
2010185126.tif 000005
【００３６】
表３に示す試験結果から、純鉄粉末に対するシリコーン樹脂の焼付け温度は１５０〜２５０℃の範囲を選択できるが、より好ましくは、２００〜２５０℃の範囲であることが判る。
【００３７】
純鉄粉末にシリコーン樹脂を０．５質量％混合して２５０℃で焼き付けたシリコーン樹脂被覆純鉄粉末と、シリコーン樹脂を１質量％混合して５０℃、８０℃、１００℃、１５０℃、２００℃、２５０℃、２７０℃で焼き付けたシリコーン樹脂被覆２．５〜８質量％Ｓｉ−残Ｆｅ合金粉末を６．５質量％Ｓｉ−残Ｆｅ合金粉末の配合比が３０質量％になるように配合し、これらを成形温度１５０℃、８ｔｏｎ／ｃｍ２の成形圧力で圧密し、その後、６５０℃にて焼成して各試料を作成した。各試料の密度、比抵抗および鉄損の測定値を以下の表４に示す。
【００３８】
【表４】
2010185126.tif 000006
【００３９】
表４に示す試験結果から、６．５質量％Ｓｉ−残Ｆｅ合金粉末におけるシリコーン樹脂の焼付け温度は８０〜２５０℃の範囲を選択できるが、より好ましくは、１００〜２００℃の範囲であることが判る。
【００４０】
以上説明の試験結果から、本発明を実施することで、純鉄粉末に２．５〜８質量％Ｓｉ−残Ｆｅ合金粉末を添加し、８ｔｏｎ／ｃｍ２の成形圧力で圧密することによって、磁場１０ｋＡ／ｍ時の飽和磁束密度１．１Ｔ以上、保磁力２２０Ａ／ｍ以下、鉄損（０.１Ｔ、１０ｋＨｚ時）２０Ｗ／ｋｇ以下である優れた軟磁気特性の複合軟磁性材料を製造できることが明らかになった。
【図１】
2010185126.tif 000007
【図２】
2010185126.tif 000008
【図３】
2010185126.tif 000009
【図４】
2010185126.tif 000010